(57)【要約】【解決手段】ラジカル重合可能な二重結合を有する官能基、およびリン酸残基をそれぞれ少なくとも１個有し、かつトリシクロ［５．２．１．０2,6］デカン骨格を有するトリシクロデカン誘導体。【効果】新規なトリシクロデカン誘導体およびその異性体混合物が提供される。それらの硬化物の陶材、象牙質などに対する接着性が極めて高いので、例えば、歯科用プライマー、歯科用接着剤等の歯科用重合性組成物に配合する接着性重合性単量体又はその異性体混合物として有用である。【選択図】なし【特許請求の範囲】
【請求項１】
ラジカル重合可能な二重結合を有する官能基、およびリン酸残基をそれぞれ少なくとも１個有し、かつトリシクロ［５．２．１．０2,6］デカン骨格を有するトリシクロデカン誘導体。
【請求項２】
前記トリシクロ［５．２．１．０2,6］デカン骨格の３位、４位又は５位にラジカル重合可能な二重結合を有する官能基が連結基Ｘ1を介して結合し、かつ同骨格の８位又は９位にリン酸残基が連結基Ｘ2 を介して結合した請求項１記載のトリシクロデカン誘導体。    
【請求項３】
前記トリシクロ［５．２．１．０2,6］デカン骨格の８位又は９位にラジカル重合可能な二重結合を有する官能基が連結基Ｘ1を介して結合し、かつ同骨格の３位、４位又は５位にリン酸残基が連結基Ｘ2 を介して結合した請求項１記載のトリシクロデカン誘導体。    
【請求項４】
前記ラジカル重合可能な二重結合を有する官能基が、スチレン基、ビニルエーテル基および不飽和カルボン酸エステル基からなる群より選ばれた少なくとも１種の官能基である請求項１〜３のいずれか１項に記載のトリシクロデカン誘導体。
【請求項５】
前記ラジカル重合可能な二重結合を有する官能基が、（メタ）アクリル基である請求項１〜３のいずれか１項に記載のトリシクロデカン誘導体。
【請求項６】
前記連結基Ｘ1および前記連結基Ｘ2 が、各独立して、炭素数１〜１０の２価の有機基である請求項１〜５のいずれか１項に記載のトリシクロデカン誘導体。    
【請求項７】
請求項１〜６のいずれか１項に記載のトリシクロデカン誘導体を含有する重合性組成物。
【請求項８】
請求項１〜６のいずれか１項に記載のトリシクロデカン誘導体を含有する歯科用重合性組成物。
【請求項９】
３，８−、４，８−、又は３，９−ビス（ヒドロキシメチル）−トリシクロ［５．２．１．０2,6］デカンの２個の水酸基のうちのいずれか一方の水酸基を不飽和カルボン酸エステル化し、次いで他方の水酸基をリン酸エステル化して得られた異性体混合物。
【請求項１０】
４，８−ビス（ヒドロキシメチル）−トリシクロ［５．２．１．０2,6］デカンの２個の水酸基のうちのいずれか一方の水酸基を（メタ）アクリル酸エステル化し、次いで他方の水酸基をリン酸エステル化して得られた、４−（メタ）アクリロキシ−８−ホスホノ−トリシクロ［５．２．１．０2,6］デカンと４−ホスホノ−８−（メタ）アクリロキシ−トリシクロ［５．２．１．０2,6］デカンとを含有する異性体混合物。
【請求項１１】
請求項９又は１０記載の異性体混合物を含有する重合性組成物。
【請求項１２】
請求項９又は１０記載の異性体混合物を含有する歯科用重合性組成物。
【発明の詳細な説明】
【技術分野】
【０００１】
本発明は、新規なトリシクロデカン誘導体およびその異性体混合物に関する。
【背景技術】
【０００２】
少なくとも２種の成分を含み、第１の成分の少なくとも一部がジオキシメチルトリシクロ［５．２．１．０2,6］デカンのジ（メタ）アクリレートからなり、第２の成分がラジカル生成剤又は光照射によるラジカル生成化合物からなり、必要に応じて充填剤、安定剤、顔料を混和した充填補綴用の歯科用材料が提案されている（特許文献１特許請求の範囲１）。
【０００３】
上記の第１の成分の構成成分であるトリシクロデカンのジ（メタ）アクリレートは、ジオキメチルトリシクロデカンと遊離アクリル酸とを所要の触媒の存在下で反応させてエステル化するか、或いはジオキメチルトリシクロデカンとメタクリル酸メチルエステル等の低級アルコールのアクリル酸エステルとのエステル交換反応により、合成される（特許文献１第３頁第５欄第３〜９行）。このトリシクロデカンのジ（メタ）アクリレートは、歯科材料用として特に好適な重合性成分であり、寸法安定性の良い重合体を与えるとのことである（特許文献１第２頁第４欄第５〜１３行）。
【０００４】
また、下記化１で表される２−メタクリロイルオキシエチルリン酸が、歯科材料用の接着性単量体として、「ライトエステルＰ−２Ｍ」（共栄社化学製）、「カヤマーＰＭ」（日本化薬製）等の商品名で上市されている。
【０００５】
【化１】
2007091642.tif 000002
【０００６】
【特許文献１】特公昭６３−１２８１号公報
【発明の開示】
【発明が解決しようとする課題】
【０００７】
特許文献１に記載されているトリシクロデカンのジ（メタ）アクリレートは、ビス（ヒドロキシメチル）−トリシクロ［５．２．１．０2,6］デカンの２個の水酸基がいずれも（メタ）アクリレート化されていて、リン酸基を有しない。このため、この重合性単量体は、その重合体（硬化物）の歯科被着体（陶材、象牙質など）に対する接着性が極めて低く、接着性重合性単量体としては使用し得ない。
【０００８】
一方、２−メタクリロイルオキシエチルリン酸は、エチレングリコールの２個の水酸基のうちの一方の水酸基がメタクリレート化され、他方の水酸基がリン酸エステル化された構造を有し、重合性基のみならずリン酸基（ホスホノ基）を有する。しかしながら、２−メタクリロイルオキシエチルリン酸は、これを歯科用接着剤として用いた場合は、歯質、特に象牙質に対する接着力が不充分である。  
【０００９】
本発明は以上の事情に鑑みなされたものであって、その目的とするところは、新規なトリシクロデカン誘導体およびその異性体混合物を提供することにある。
【課題を解決するための手段】
【００１０】
上記の目的を達成するための請求項１記載の発明に係るトリシクロデカン誘導体は、ラジカル重合可能な二重結合を有する官能基、およびリン酸残基をそれぞれ少なくとも１個有し、かつトリシクロ［５．２．１．０2,6］デカン骨格を有する。
【００１１】
請求項２記載の発明に係るトリシクロデカン誘導体は、請求項１記載の発明に係るトリシクロデカン誘導体であって、前記トリシクロ［５．２．１．０2,6］デカン骨格の３位、４位又は５位にラジカル重合可能な二重結合を有する官能基が連結基Ｘ1を介して結合し、かつ同骨格の８位又は９位にリン酸残基が連結基Ｘ2 を介して結合したものである。  
【００１２】
請求項３記載の発明に係るトリシクロデカン誘導体は、請求項１記載の発明に係るトリシクロデカン誘導体であって、前記トリシクロ［５．２．１．０2,6］デカン骨格の８位又は９位にラジカル重合可能な二重結合を有する官能基が連結基Ｘ1を介して結合し、かつ同骨格の３位、４位又は５位にリン酸残基が連結基Ｘ2 を介して結合したものである。  
【００１３】
請求項４記載の発明に係るトリシクロデカン誘導体は、請求項１〜３のいずれか１項に記載の発明に係るトリシクロデカン誘導体であって、前記ラジカル重合可能な二重結合を有する官能基が、スチレン基、ビニルエーテル基および不飽和カルボン酸エステル基からなる群より選ばれた少なくとも１種の官能基であるものである。
【００１４】
請求項５記載の発明に係るトリシクロデカン誘導体は、請求項１〜３のいずれか１項に記載の発明に係るトリシクロデカン誘導体であって、前記ラジカル重合可能な二重結合を有する官能基が、（メタ）アクリル基であるものである。
【００１５】
請求項６記載の発明に係るトリシクロデカン誘導体は、請求項１〜５のいずれか１項に記載の発明に係るトリシクロデカン誘導体であって、前記連結基Ｘ1および前記連結基Ｘ2 が、各独立して、炭素数１〜１０の２価の有機基であるものである。
【００１６】
請求項７記載の発明に係る重合性組成物は、請求項１〜６のいずれか１項に記載のトリシクロデカン誘導体を含有する。
【００１７】
請求項８記載の発明に係る歯科用重合性組成物は、請求項１〜６のいずれか１項に記載のトリシクロデカン誘導体を含有する。
【００１８】
請求項９記載の発明に係る異性体混合物は、３，８−、４，８−、又は３，９−ビス（ヒドロキシメチル）−トリシクロ［５．２．１．０2,6］デカンの２個の水酸基のうちのいずれか一方の水酸基を不飽和カルボン酸エステル化し、次いで他方の水酸基をリン酸エステル化して得られた異性体混合物である。
【００１９】
請求項１０記載の発明に係る異性体混合物は、４，８−ビス（ヒドロキシメチル）−トリシクロ［５．２．１．０2,6］デカンの２個の水酸基のうちのいずれか一方の水酸基を（メタ）アクリル酸エステル化し、次いで他方の水酸基をリン酸エステル化して得られた、４−（メタ）アクリロキシ−８−ホスホノ−トリシクロ［５．２．１．０2,6］デカンと４−ホスホノ−８−（メタ）アクリロキシ−トリシクロ［５．２．１．０2,6］デカンとを含有する異性体混合物である。
【００２０】
請求項１１記載の発明に係る重合性組成物は、請求項９又は１０記載の異性体混合物を含有する。
【００２１】
請求項１２記載の発明に係る歯科用重合性組成物は、請求項９又は１０記載の異性体混合物を含有する。
【発明の効果】
【００２２】
新規なトリシクロデカン誘導体およびその異性体混合物が提供される。本発明に係るトリシクロデカン誘導体およびその異性体混合物の用途は特に限定されない。それらの硬化物の陶材、象牙質などに対する接着性が極めて高い。したがって、例えば、歯科用プライマー、歯科用接着剤等の歯科用重合性組成物に配合する接着性重合性単量体又はその異性体混合物として有用である。
【発明を実施するための最良の形態】
【００２３】
以下、本発明の実施形態について説明する。本発明に係るトリシクロデカン誘導体は、ラジカル重合可能な二重結合を有する官能基、およびリン酸残基をそれぞれ少なくとも１個有し、かつトリシクロ［５．２．１．０2,6］デカン骨格を有するトリシクロデカン誘導体である。上記トリシクロデカン骨格は、一個以上の置換基を有するものであってもよい。
【００２４】
好ましいトリシクロデカン誘導体は、トリシクロ［５．２．１．０2,6］デカン骨格の３位、４位又は５位にラジカル重合可能な二重結合を有する官能基が連結基Ｘ1を介して結合し、かつ同骨格の８位又は９位にリン酸残基が連結基Ｘ2 を介して結合したトリシクロデカン誘導体、およびトリシクロ［５．２．１．０2,6］デカン骨格の８位又は９位にラジカル重合可能な二重結合を有する官能基が連結基Ｘ1を介して結合し、かつ同骨格の３位、４位又は５位にリン酸残基が連結基Ｘ2 を介して結合したトリシクロデカン誘導体である。
【００２５】
より好ましいトリシクロデカン誘導体は、トリシクロ［５．２．１．０2,6］デカン骨格の４位にラジカル重合可能な二重結合を有する官能基が連結基Ｘ1を介して結合し、かつ同骨格の８位にリン酸残基が連結基Ｘ2 を介して結合したトリシクロデカン誘導体、および、トリシクロ［５．２．１．０2,6］デカン骨格の８位にラジカル重合可能な二重結合を有する官能基が連結基Ｘ1を介して結合し、かつ同骨格の４位にリン酸残基が連結基Ｘ2 を介して結合したトリシクロデカン誘導体である。
【００２６】
本発明におけるラジカル重合可能な二重結合を有する官能基としては、スチレン基、ビニルエーテル基および不飽和カルボン酸エステル基が好ましい。本発明に係るトリシクロデカン誘導体は、これらの官能基を一種類含有するものであってもよく、二種類以上を含有するものであってもよい。上記不飽和カルボン酸エステル基としては、一般式ＣＨ2 ＝Ｃ（Ｒ1）−Ｃ（＝Ｏ）−Ｏ−〔式中、Ｒ1は水素原子、置換基を有することがあるアルキル基又はシアノ基を表す〕で表される不飽和カルボン酸エステル基が好ましい。本発明に係るトリシクロデカン誘導体は、歯科用接着剤の接着性成分として特に好ましい。その用途に使用する場合は、トリシクロデカン誘導体の重合体を含む皮膜の強度および皮膜と基材（被着体）の接着性の点で、上記の一般式で表される不飽和カルボン酸エステル基の中でも、（メタ）アクリル基及びシアノアクリル基がより好ましく、（メタ）アクリル基が最も好ましい。
【００２７】
また、本発明におけるリン酸残基は、リン酸エステル基（Ｉ）：Ｒ3Ｏ−Ｐ（＝Ｏ）（−ＯＲ4）−Ｏ−〔式中、Ｒ3およびＲ4は、各独立して、水素原子、置換基を有することあるアルキル基、置換基を有することあるシクロアルキル基、置換基を有することあるアリール基又は置換基を有することあるアラルキル基を表す。〕またはホスホン酸エステル基（II）：Ｒ5 Ｏ−Ｐ（＝Ｏ）（−ＯＲ6 ）−〔式中、Ｒ5 およびＲ6 は、各独立して、水素原子、置換基を有することがあるアルキル基、置換基を有することがあるシクロアルキル基、置換基を有することがあるアリール基又は置換基を有することがあるアラルキル基を表す。〕である。本発明におけるリン酸残基としては、接着性および長期保存安定性の点で、Ｒ3およびＲ4が共に水素原子であるリン酸基またはＲ5 およびＲ6 が共に水素原子であるホスホン酸基が好ましく、Ｒ3およびＲ4が共に水素原子であるリン酸基が最も好ましい。
【００２８】
連結基Ｘ1および連結基Ｘ2 としては、炭素数１〜１０の２価の有機基が好ましい。連結基Ｘ1および連結基Ｘ2 は互いに同一であってもよく、異なっていてもよい。上記炭素数１〜１０の２価の有機基の好適な具体例を化２に示す。
【００２９】
【化２】
2007091642.tif 000003
【００３０】
上記の中でも、連結基Ｘ1および連結基Ｘ2 としては、化学式―（ＣＨ2）i―〔式中のｉは１〜１０の整数〕で表される２価の有機基が好ましく、式中のｉが１〜４の整数の２価の有機基がより好ましく、原料の入手が容易であるなどの点で、メチレン基（ｉ＝１）が最も好ましい。
【００３１】
一般的なリン酸残基含有化合物の合成方法については、いくつかの方法が公知である。例えば、リン酸又はその活性な誘導体とアルコールとのエステル化反応が公知である。その具体例としては、五酸化リンとアルコールとの反応が挙げられる。本発明に係るトリシクロデカン誘導体は、ラジカル重合可能な二重結合を有する官能基およびリン酸残基をそれぞれ少なくとも１個含有する。本発明に係るトリシクロデカン誘導体の合成方法としては、着色の原因となる物質やイオン性物質の混入を可及的に抑制し得る合成プロセスを採用することが望ましい。こういった観点から、水酸基を２個以上有するトリシクロデカン骨格を有する化合物を、（メタ）アクリル酸誘導体を用いて、少なくとも１個の水酸基を残して（メタ）アクリル酸エステル化を行うことにより得た水酸基を少なくとも１個有する（メタ）アクリレート化合物を原料とし、この（メタ）アクリレート化合物の水酸基を、オキシハロゲン化リンを用いてリン酸エステル化する方法が好ましい方法として挙げられる。この方法の中でも特に経済的で、しかも簡便な方法は、オキシハロゲン化リンとしてオキシ塩化リンを用いる方法である。この方法は、オキシ塩化リンと水酸基を有する（メタ）アクリレート化合物とを、トリエチルアミンなどの三級アミンを脱塩化水素試薬として加えて反応させ、次いで水を加えてＰ−Ｃｌ結合を加水分解してリン酸基として、目的とするトリシクロデカン誘導体を得る方法である。
【００３２】
原料に用いる水酸基を２個以上有するトリシクロデカン骨格を有する化合物は特に限定されない。入手の容易さなどの点で、下記化３で表されるビス（ヒドロキシメチル）−トリシクロ［５．２．１．０2,6］デカンが好ましい。
【００３３】
【化３】
2007091642.tif 000004
【００３４】
ビス（ヒドロキシメチル）−トリシクロ［５．２．１．０2,6］デカンの通常の製造方法では、３位、４位または５位のいずれかの位置に１個のヒドロキシメチル基と、８位または９位のいずれかの位置に１個のヒドロキシメチル基を有するジオール体が得られる。例えば、Ａｌｄｒｉｃｈ社からは、４，８−ビス（ヒドロキシメチル）−トリシクロ［５．２．１．０2,6］デカンが販売されている。この化合物は、本発明のトリシクロデカン誘導体を合成する際の出発物質として好適である。
【００３５】
以下、本発明に係るトリシクロデカン誘導体の合成方法、特にリン酸モノエステルの合成方法を中心に、トリシクロデカン骨格を有するジオールを出発物質として用いる場合を例にして、そのプロセス毎に順を追って詳述する。
【００３６】
（Ａ）（メタ）アクリル酸モノエステルの合成
（メタ）アクリル酸とジオールとのエステル化反応を、無溶媒で、またはベンゼン、トルエン、ハロゲン化ベンゼン等の不活性溶媒中で、酸触媒存在下にて１３０°Ｃ以下で行い、（メタ）アクリル酸モノエステルを合成する。ここで（メタ）アクリル酸に対するジオールの仕込み量が極端に少ない場合は、最終的に不要となる（メタ）アクリル酸ジエステルが副生しやすくなり、（メタ）アクリル酸エステル混合物中のモノエステル／ジエステルのモル比が２以下になりやすくなるので好ましくない。このため、（メタ）アクリル酸１モルに対するジオールの仕込み量は１〜５モルが好ましく、１〜３モルがより好ましい。
【００３７】
酸触媒としては、硫酸、スルホン酸、ｐ−トルエンスルホン酸、リン酸等の強酸を用いる。酸触媒は、全仕込み量に対して０．１〜１５重量％加える。また、エステル化反応中の重合を防止するために、ハイドロキノンモノメチルエーテル（ＭＥＨＱ）、ハイドロキノン、２，６−ジ−ｔｅｒｔ−ブチル−ｐ−クレゾール（ＢＨＴ）などの重合禁止剤もしくは重合抑制剤を（メタ）アクリル酸に対して５０〜１００００ｐｐｍ加える。さらに、空気または酸素を反応液に吹き込み、重合防止を図るが、反応温度が１３０°Ｃを超えるとなお重合する危険がある。従って、１３０°Ｃ以下、好ましくは１００°Ｃ以下で反応を行うのが好ましい。反応は常圧で行ってもよいが、生成水の留出を促して反応の進行を早めるために減圧下で行ってもよい。
【００３８】
反応中の混合物は、高速液体クロマトグラフィー（ＨＰＬＣ）またはガスクロマトグラフィー（ＧＣ）などの分析手段を用いて逐次追跡する。反応開始と同時に（メタ）アクリル酸のモノエステルとジエステルの生成が始まるが、反応初期の段階ではモノエステルの生成速度が速く、反応が進むにつれて逆にジエステルの生成速度が速くなる。
【００３９】
上記の反応で得られた反応混合物は、目的とする（メタ）アクリル酸モノエステルの他、副生物である（メタ）アクリル酸ジエステルおよび未反応のジオールを含む。この反応混合物中に含まれる未反応のジオールは、未反応のジオールを溶解しない無極性の有機溶剤（ｎ−ヘキサン、シクロヘキサン、ベンゼン、トルエンなど）を用いて、反応液を２〜１０倍に希釈して、析出してくるジオールを濾別することにより除去できる。この方法による濾別が困難な場合は、次に述べる方法を使用する。すなわち、上記有機溶媒で反応液を希釈することにより、ジオールを含む油状物質が容器底部に沈降する。そこで、その油状物質を含まないように、（メタ）アクリル酸モノエステルおよび（メタ）アクリル酸ジエステルが溶解した有機溶媒のみをデカンテーションによって、別の容器に移す。この操作を複数回繰り返すことによって、未反応のジオールを反応混合物から除去することができる。なお、この未反応のジオールは回収して原料として再使用することも可能である。  
【００４０】
副生した（メタ）アクリル酸ジエステルは、各種溶剤に対する溶解性が（メタ）アクリル酸モノエステルと類似しているので、有機溶媒に対する溶解性の相違を利用した上記の方法では分離が困難である。したがって、モノエステルはジエステルとの混合物として次の工程で使用されることになる。
【００４１】
ジオールを除去して得られた、（メタ）アクリル酸モノエステルおよび（メタ）アクリル酸ジエステルを含む溶液は、必要に応じて活性炭などを用いて脱色処理を行ってもよい。さらに脱色処理と同時に、硫酸ナトリウム、硫酸マグネシウム、モレキュラーシーブ等の乾燥剤を投入して脱水操作を行ってもよい。以上の操作で配合した有機溶媒、脱色剤および乾燥剤は、全ての操作が終了した後に除去する。
【００４２】
なお、（メタ）アクリル酸モノエステルは、ジオールと（メタ）アクリル酸とのエステル化反応だけでなく、ジオールと（メタ）アクリル酸メチルとのエステル交換反応、ジオールと（メタ）アクリル酸クロリドの脱塩化水素縮合などによっても合成できる。例えば、（メタ）アクリル酸メチル又は（メタ）アクリル酸クロリド１モル量に対してジオールを１〜５倍モル量反応させ、（メタ）アクリル酸メチル又は（メタ）アクリル酸クロリドの反応率を６０〜９０％にすることによって、（メタ）アクリル酸モノエステルを合成することができる。
【００４３】
（Ｂ）リン酸モノエステルの合成
工程（Ａ）で未反応のジオールを除去した後、本工程（Ｂ）で（メタ）アクリル酸モノエステルの水酸基をリン酸エステル化する。基本的には多数存在する公知技術のいずれを利用しても良いが、簡単で収率の良い方法としてオキシ塩化リン（Ｐ（Ｏ）Ｃｌ3）を利用する次に示す方法がある。この工程（Ｂ）は次に示す（ｉ）および（ii）の二段階に分けられる。
【００４４】
（ｉ）−Ｐ（Ｏ）Ｃｌ2基を有する化合物（リン酸モノエステル塩化物）の合成（アミンの第一滴下工程）
反応式を下式（ｍ）に示す。
Ｘ−Ｏ−Ｒ−ＯＨ＋Ｐ（Ｏ）Ｃｌ3
→Ｘ−Ｏ−Ｒ−Ｏ−Ｐ（Ｏ）Ｃｌ2＋ＨＣｌ  …（ｍ）
〔式中、Ｘ−Ｏ−Ｒ−ＯＨは（メタ）アクリル酸モノエステルを、Ｘは（メタ）アクリロイル基を、Ｒはトリシクロデカン骨格を有する有機残基を、それぞれ表す。〕
【００４５】
上式（ｍ）に示すように、（メタ）アクリル酸モノエステルにオキシ塩化リンを反応させる。（メタ）アクリル酸モノエステルは純度の高いものを用いることが好ましい。上記（Ａ）で合成した（メタ）アクリル酸モノエステルと（メタ）アクリル酸ジエステルとの混合物を用いてもよい。反応温度は、０°Ｃ以上ではリン酸ジエステルが副生しやすくなり、一方−６０°Ｃ以下では反応速度が著しく遅くなる。したがって、反応速度は−６０〜０°Ｃが好ましく、−５０〜−１０°Ｃがより好ましい。
【００４６】
上式（ｍ）の反応においては、生成する塩化水素を回収するために、反応助剤としてアミン化合物を加える。アミン化合物としては、塩基性が強く塩酸塩を生成しやすい点で、トリエチルアミン、トリブチルアミン、ピリジン等の第三級アミンが好ましく、中でも、精製の際に容易に除去できる点でトリエチルアミンが特に好ましい。
【００４７】
オキシ塩化リンおよびアミン化合物をあまり多量に使用すると、イオン性物質が増加して最終生成物であるリン酸モノエステルの保存安定性が低下する原因となるので、それぞれ（メタ）アクリル酸モノエステルに対して等モル量乃至若干過剰量を使用することが好ましい。
【００４８】
具体的には、−６０〜０°Ｃにおいて、上記工程（Ａ）で合成した（メタ）アクリル酸のモノエステルとジエステルの混合物に、混合物中のモノエステル１モルに対してオキシ塩化リン１〜２モルと、アミン化合物、好ましくはトリエチルアミン１〜１．２モルとを反応させる。
【００４９】
オキシ塩化リンをエチルエーテル、テトラヒドロフラン、１，４−ジオキサン、酢酸エチル、ジクロロメタン、クロロホルム、ベンゼン等の溶媒で希釈して、好ましくは−５０〜−１０°Ｃに保つ。（メタ）アクリル酸モノエステルおよびアミン化合物を、そのままか、或いはエーテル等の溶剤で希釈して、上記のオキシ塩化リンに加える。この時、（メタ）アクリル酸モノエステル、アミン化合物の順に加えても良いが、両者を混合した後、加えてもよい。両者を加えた後も−５０〜−１０°Ｃに保ち、３０〜６０分間攪拌を続ける。この段階で、上式（ｍ）中の化学式Ｘ−Ｏ−Ｒ−Ｏ−Ｐ（Ｏ）Ｃｌ2で表されるリン酸モノエステル塩化物が生成する。
【００５０】
（ii）リン酸モノエステル塩化物の加水分解によるリン酸モノエステルの合成（アミン第二滴下工程）
反応式を下式（ｎ）で示す。
Ｘ−Ｏ−Ｒ−Ｏ−Ｐ（Ｏ）Ｃｌ2＋Ｈ2Ｏ
→Ｘ−Ｏ−Ｒ−Ｏ−Ｐ（Ｏ）（ＯＨ）2＋２ＨＣｌ…（ｎ）
〔式中、Ｘ、Ｒは上式（ｍ）におけると同義である。）
【００５１】
上式（ｎ）に示すように、リン酸モノエステル塩化物（Ｘ−Ｏ−Ｒ−Ｏ−Ｐ（Ｏ）Ｃｌ2）を加水分解してリン酸モノエステルを合成する。この反応を円滑に進めるためにアミン第一滴下工程よりも反応温度を上げる必要がある。しかし、あまり高温にしすぎると反応生成物の制御ができなくなる。好ましくは２０°Ｃ以下、より好ましくは０〜１０°Ｃで反応させる。水はオキシ塩化リンに対して過剰に加える。極端に多いと反応溶液が不均一になる恐れがある。オキシ塩化リン１モルに対して３〜３０モル程度加えることが好ましい。
【００５２】
上式（ｎ）の反応においても、生成する塩化水素を回収するためにアミン化合物を加える。アミン化合物は上式（ｍ）の反応における理由と同様の理由でトリエチルアミンを使用するのが好ましい。第一滴下工程および第二滴下工程におけるアミン化合物の総量がオキシ塩化リン１モルに対して２．５〜２．９倍モル量となるように加える。また、水とアミンは順次添加してもよく、水とアミンの混合液を滴下してもよい。
【００５３】
この段階で、目的物であるリン酸モノエステルが生成するが、副生した塩化水素と反応したアミンの塩が含まれている。また、アミンの第一滴下工程の（メタ）アクリル酸モノエステルを（メタ）アクリル酸ジエステルとの混合物として上式（ｎ）の反応をさせた場合は、反応混合物中には、（メタ）アクリル酸ジエステルも不純物として混入している。  
【００５４】
（Ｃ）リン酸モノエステルの精製工程
上記工程（Ｂ）の（ｉ）及び（ii）の段階を経て得た反応混合物中には、リン酸モノエステルとアルカリ金属やアミンとの塩、アミン塩酸塩、塩酸、リン酸等のイオン性物質が含まれている。特にリン酸モノエステルの塩は最も多量に存在していた。
【００５５】
上記のイオン性物質を除去する場合、反応が進行するにつれて析出するアミン塩については、加水分解後に濾過で取り除くことができる。この外、シリカゲル等を担体としたカラムクロマトグラフィーによる精製分離や、活性炭やモレキュラーシーブ等の吸着剤を作用させる方法によっても取り除くことができる。しかしながら、イオン性物質を多量に含んだ反応混合物からイオン性物質を除去するための最も簡便で経済的な方法は、水洗を行うことによりイオン性物質を水層に抽出除去する方法である。例えば、エーテルやトルエンなどの有機溶剤にリン酸モノエステルを溶かし、得られた溶液に蒸留水を加えて攪拌、振とうしてイオン性物質を水層に抽出して除去する汎用されている方法がある。また、これに類似の方法として、反応混合物を大過剰の水と共に長時間攪拌して分散させ、得られた混濁液に有機溶剤を加えて、リン酸モノエステルだけを有機層に抽出する方法がある。水を用いてイオン性物質を抽出除去するこれらの方法においては、低濃度の強酸の水溶液で同様な抽出操作を行った後に、蒸留水で洗浄すると効果的である。この理由は、リン酸モノエステル中の陽イオンはリン酸モノエステルのリン酸基の塩として取り込まれており、強酸を加えることにより上記陽イオンが解離して水層に移行しやすくなるためと推察される。但し、この方法では、用いた強酸を後で十分除去しなければならない。常温で気体の塩酸等の酸を用いると、有機溶剤を減圧で留去する際に塩酸も同時に蒸散除去することができるので好都合である。
【００５６】
上述のイオン性物質の除去を行った後に、有機溶媒を留去する。この留去の際、必要に応じてＢＨＴ等の重合禁止剤を添加する。留去は、加熱のみ、減圧のみ、加熱と減圧の併用のいずれの雰囲気で行ってもよいが、リン酸モノエステルの分解を可及的に抑えて効率良く留去ができる点で、常温において減圧下で溶媒留去する方法が好ましい。また、必要に応じて留去の最終段階で減圧のまま４０〜６０°Ｃで留去することにより、加水分解で副生した塩化水素を短時間で除去することができる。
【００５７】
以上のようにして得られたトリシクロデカン骨格を有するリン酸モノエステルは、上記工程（Ａ）で副生した（メタ）アクリル酸ジエステルを含む。この副生した（メタ）アクリル酸ジエステルを除去する方法は特に限定されない。例えば、シリカゲル等を担体としたカラムクロマトグラフィーによる精製分離などによって除去できるが、操作が簡便であるなどの点で、次の方法が好ましい。すなわち、（メタ）アクリル酸ジエステルは溶解するが、リン酸モノエステルは溶解せず、非極性の有機溶剤（ｎ−ヘキサン、シクロヘキサン、ベンゼン、トルエンなど）を加えて、反応液を２〜１０倍に希釈する。この希釈操作によって、リン酸モノエステルを含む油状物質が容器底部に沈降するので、その油状物質を含まないようにして、（メタ）アクリル酸ジエステルが溶解した有機溶媒のみをデカンテーションにより除去する。この操作を複数回繰り返すことによって、未反応のジオールを反応混合物から除去することができる。以上の操作を行うことにより、目的とする本発明に係るトリシクロデカン誘導体を単離精製することができる。
【００５８】
上述のとおり、本発明に係るトリシクロデカン誘導体を合成するための出発物質としては、ビス（ヒドロキシメチル）−トリシクロ［５．２．１．０2,6］デカンが好ましい。通常の製造方法で得られるビス（ヒドロキシメチル）−トリシクロ［５．２．１．０2,6］デカンは、３位、４位または５位のいずれかに１個のヒドロキシメチル基を有し、８位または９位のいずれかに１個のヒドロキシメチル基を有するジオール体である。このジオール体を上述の工程（Ａ）（（メタ）アクリル酸モノエステルの合成）に用いた場合は、（メタ）アクリル酸とヒドロキシメチル基のエステル化反応は、３位、４位または５位のいずれかに結合した１個のヒドロキシメチル基と、８位または９位のいずれかに結合した１個のヒドロキシメチル基とのいずれに対しても進行し、通常の合成方法では、選択性を有さない。このため、上述の方法で本発明のトリシクロデカン誘導体を合成した場合は、トリシクロ［５．２．１．０2,6］デカン骨格の３位、４位又は５位にラジカル重合可能な二重結合を有する官能基が連結基Ｘ1を介して結合し、かつ同骨格の８位又は９位にリン酸残基が連結基Ｘ2 を介して結合したトリシクロデカン誘導体と、トリシクロ［５．２．１．０2,6］デカン骨格の８位又は９位にラジカル重合可能な二重結合を有する官能基が連結基Ｘ1を介して結合し、かつ同骨格の３位、４位又は５位にリン酸残基が連結基Ｘ2 を介して結合したトリシクロデカン誘導体との異性体混合物が得られる。同様に、出発物質として、４，８−ビス（ヒドロキシメチル）−トリシクロ［５．２．１．０2,6］デカンを用いた場合は、トリシクロ［５．２．１．０2,6］デカン骨格の４位にラジカル重合可能な二重結合を有する官能基が連結基Ｘ1を介して結合し、かつ同骨格の８位にリン酸残基が連結基Ｘ2 を介して結合したトリシクロデカン誘導体と、トリシクロ［５．２．１．０2,6］デカン骨格の８位にラジカル重合可能な二重結合を有する官能基が連結基Ｘ1を介して結合し、かつ同骨格の４位にリン酸残基が連結基Ｘ2 を介して結合したトリシクロデカン誘導体との異性体混合物が得られる。特に好ましい異性体混合物は、４−（メタ）アクリロキシ−８−ホスホノ−トリシクロ［５．２．１．０2,6］デカンと４−ホスホノ−８−（メタ）アクリロキシ−トリシクロ［５．２．１．０2,6］デカンとを含有する異性体混合物である。
【００５９】
本発明に係る異性体混合物は、既述したように、シリカゲル等を担体としたカラムクロマトグラフィーなどにより精製分離を行うことが可能であるが、異性体混合物のまま各種用途に供することも可能である。トリシクロデカン骨格を含有する化合物は環状構造を有しているので分子の自由度が小さく立体規則性に優れるため、一般に結晶化しやすい。このため、この化合物を含む各種製品は、その形態が液状の場合は、長期間保存しているうちにトリシクロデカン骨格を含有する化合物が結晶化して析出してしまうことがある。かかる析出は、製品の品質の安定性を損なうばかりでなく、ノズル部の詰まりなど、トラブルの原因となることがある。これに対して、異性体混合物のままで用いた場合は、化合物の立体規則性が崩れ、結晶化が抑制されるので、上述の問題を回避できるという利点がある。
【００６０】
本発明に係るトリシクロデカン誘導体およびその異性体混合物は重合性組成物の重合性成分として好ましく用いられる。中でも、接着剤組成物、特に歯科用重合性組成物の主剤として有用である。本発明に係るトリシクロデカン誘導体およびその異性体混合物は、単独で歯科用接着性プライマーまたは歯科用接着剤として用い得るが、粘度の調整あるいは硬化物の機械的強度の向上やその他の物性の調節のために、本発明に係るトリシクロデカン誘導体と共重合可能な他の重合性単量体と混合して、歯科用重合性組成物として用いることもできる。また、リン酸残基と重合性基を併有する機能が期待される他の歯科用材料にも使用される。さらに、各種の工業用接着剤の成分やフォトレジスト単量体としても使用される。
【００６１】
本発明に係るトリシクロデカン誘導体と共重合可能な重合性単量体としては、公知のものを特に制限なく用いることができる。通常、（メタ）アクリレート系モノマーが好適に用いられる。好適な（メタ）アクリレート系モノマーとしては、メチル（メタ）アクリレート、２−ヒドロキシエチル（メタ）アクリレート、（メタ）アクリル酸、４−（メタ）アクリロイルオキシエトキシカルボニルフタル酸無水物等の単官能性（メタ）アクリレート、トリエチレングリコールジ（メタ）アクリレート、１，６−ヘキサンジオールジ（メタ）アクリレート、ビスフェノールＡグリシジルジ（メタ）アクリレート（通称Ｂｉｓ−ＧＭＡ）、２−ヒドロキシエチル（メタ）アクリレート２モルと２，２，４−トリメチルヘキサメチレンジイソシアネートの付加物（通称ＵＤＭＡ）等の二官能性（メタ）アクリレート、トリメチロールメタントリ（メタ）アクリレート等の三官能性（メタ）アクリレート、グリセリンジ（メタ）アクリレート２モルと２，２，４−トリメチルヘキサメチレンジイソシアネート１モルとの付加物等の四官能性（メタ）アクリレートが例示される。  
【００６２】
本発明に係る歯科用重合性組成物には、その用途に応じて、公知の重合開始剤をさらに添加してもよい。例えば、加熱重合を行う場合には、ベンゾイルパーオキサイドなどを、常温重合（化学重合）を行う場合には、ベンゾイルパーオキサイド／アミン系、有機スルフィン酸またはその塩／アミン／過酸化物系等のレドックス（酸化還元）系触媒などを添加してもよい。
【００６３】
また、光重合を行う場合は、本発明に係る歯科用重合性組成物に、光重合開始剤を添加してもよい。光重合触媒としては、α−ジケトン／還元剤の外、ベンジルジメチルケタール、アシルホスフィンオキサイド等の紫外線重合触媒が例示される。
【００６４】
本発明に係る歯科用重合性組成物は、重合開始剤を配合したものに限定されない。例えば、齲蝕部を除去して形成した窩洞面に本発明に係る歯科用重合性組成物をプライマーとして塗布し、その塗布面上に重合開始剤を含有するコンポジットレジンを塗布充填し、重合硬化させて治療を行う方法では、本発明に係る歯科用重合性組成物に重合開始剤が含まれていなくても、コンポジットレジンに含まれる重合開始剤が重合性組成物層に移行するか、或いはコンポジットレジンが重合する際に生じたラジカルが重合性組成物層に移行して、重合性組成物が重合硬化し、これにより接着作用が発現される。
【００６５】
本発明に係る歯科用重合性組成物の用途としては、歯科用プライマー、歯科用接着剤、歯科用セメント、小窩裂溝填塞材、歯科用コンポジットレジン、義歯床用レジンが例示される。
【００６６】
歯科用接着剤としては、本発明に係るトリシクロデカン誘導体と、（メタ）アクリレート系モノマーと、公知の重合開始剤とを含む液体状の重合性組成物が例示される。中でも、水と親水性の（メタ）アクリレート系モノマーとが配合された均一な重合性組成物は、特に象牙質に対して優れた接着性を発現するセルフエッチング型のプライマーとして有用である。
【００６７】
歯科用コンポジットやセメントとして用いる場合は、本発明に係る歯科用重合性組成物に、フィラーを配合することが好ましい。
【００６８】
フィラーとしては、シリカ、シリカを主成分とするガラス（バリウムボロアルミノシリケートガラス、ストロンチウムボロアルミノシリケートガラス、フルオロアルミノシリケートガラスなど）、アルミナ等の無機フィラー、ポリメチルメタクリレート等の有機物の粉末、有機無機複合フィラーが例示される。
【００６９】
本発明に係る歯科用重合性組成物にフィラーを配合する場合は、モノマー組成物（液状）にフィラー（粉末）を混合してペースト状の１液型の組成物としてもよく、フィラーとモノマー組成物のそれぞれに酸化剤と還元剤を配合した２液型とし、使用する直前に両液を混和して触媒を活性化し化学重合を起こさせるようにしてもよい。
【００７０】
本発明に係る歯科用重合性組成物に、必要に応じて、溶剤、重合禁止剤、紫外線吸収剤、着色剤、抗菌剤などを添加してもよい。本発明に係る重合性組成物は、歯科用途の外、骨セメント、建築用接着剤、陶磁器用接着剤、封止材、フォトレジスト単量体などとしても有用である。
【実施例】
【００７１】
本発明を実施例によりさらに詳細に説明する。本発明は下記の実施例に限定されるものではない。以下の実施例において「％」及び「部」は特に断りのない限り、それぞれ「重量％」及び「重量部」を意味する。
【００７２】
（実施例１）
〈ステップ１〉
ディーン・スターク装置とインレットとを装着した５００ｍＬ三口フラスコに、７０°Ｃの恒温槽で融解させた４，８−ビス（ヒドロキシメチル）−トリシクロ［５．２．１．０2,6］デカン１００ｇ（０．５０９モル）を注ぎ込んだ。次いで、メタクリル酸４９ｇ（０．５７０モル）、ｐ−トルエンスルホン酸一水和物７．３ｇ（０．０３９モル）、ハイドロキノンモノメチルエーテル２００ｍｇおよびトルエン約７０ｍＬを、この順に投入した。続いて、系内に酸素を導いて重合を抑制するために、ディーン・スターク装置の冷却管の上からアスピレータで系内を軽く減圧して反応系内に空気をインレットから吹き込んで泡立たせた。次いで、８０°Ｃの油浴で系の加熱を開始した。加熱開始から３時間後と４時間後にディーン・スターク装置に備え付けられた目盛りを読み取ることにより、反応系内からの水の留出量を測定した。両時点における水の留出量が変化していないことを確認した後、三口フラスコを油浴から引き上げて加熱を停止し、反応系を室温まで冷却した。
【００７３】
室温まで冷却した反応系にヘキサン約１８０ｍＬを添加し、三口フラスコ内に撹拌子を入れて反応系を激しく撹拌してから静置し、上層（ヘキサン層）をデカンテーションで分液ロートに移した。この操作を４回繰り返した。得られたヘキサン層を１０％炭酸水素ナトリウム水溶液で３回洗浄して水層のｐＨが９程度になったことを確認した後、水で３回洗浄した。得られた有機層に無水硫酸ナトリウムを加えて一晩静置し、脱水を行った。脱水後の有機層にハイドロキノンモノメチルエーテル２０ｍｇを添加してから真空減圧してヘキサンをロータリーエバポレーターを用いて浴温度４０°Ｃで減圧留去し、淡黄色の油状物質約６０ｇを得た。ＨＰＬＣ（高速液体クロマトグラフィー）および重クロロホルムを溶媒とする1 Ｈ−ＮＭＲ（核磁気共鳴）スペクトルの測定結果から、得られた油状物質は下記化４および化５でそれぞれ表されるモノメタクリレート（２ａ）および（２ｂ）と、下記化６で表されるジメタクリレート（２ｃ）との混合物（（２ａ）および（２ｂ）の総量と（２ｃ）とのモル比は約１：１）であることを確認した。
【００７４】
【化４】
2007091642.tif 000005
【００７５】
【化５】
2007091642.tif 000006
【００７６】
【化６】
2007091642.tif 000007
【００７７】
〈ステップ２〉
５０ｍＬナスフラスコにステップ１で調製した油状物質（（２ａ）、（２ｂ）および（２ｃ）の混合物）３０ｇを移した。この油状物質を加えた５０ｍＬナスフラスコにトルエンを添加し、ロータリーエバポレーターを用いて浴温度４０°Ｃでトルエンを減圧留去することで、この油状物質から水を共沸除去した。水を共沸除去した後、前記油状物質にトリエチルアミン５．７ｇおよび無水ジエチルエーテル２０ｍＬを添加し、均一な溶液になるように振り混ぜて溶液を調製した（以下、この溶液を「溶液−１」と称する。）。次いで、２００ｍＬ三口フラスコに無水ジエチルエーテル２０ｍＬおよびオキシ塩化リン（ＰＯＣｌ3 ）８．６５ｇを添加して溶液を調製し、メタノール−ドライアイス浴を用いて−４０°Ｃまで冷却した（以下、この溶液を「溶液−２」と称する。）。
【００７８】
溶液−２を攪拌子とマグネチックスターラーを用いて攪拌をしながら、溶液−２に対して、溶液−１をシリンジを用いて約１５分間かけて滴下した。そのまま反応系の温度を−４０°Ｃに保持した状態で３０分間撹拌し、次いで−２０°Ｃの氷−食塩浴中で１時間撹拌し、さらに０°Ｃの氷浴中で４時間撹拌した。次に、反応系を０°Ｃに保ったまま、４．３ｍＬの水を数分間かけて滴下し、次いでトリエチルアミン９．４ｇを２０ｍＬのジエチルエーテルに溶解させた溶液を、約１５分間かけて滴下した。滴下終了後、反応系をそのまま氷浴中で一晩撹拌ししてから、ジエチルエーテルおよび０．４Ｎ塩酸水溶液を用いて反応系を分液ロートに移し、０．４Ｎ塩酸水溶液で３回洗浄を行った後、１回水洗した。得られた有機層にハイドロキノンモノメチルエーテル５０ｍｇを添加し、ロータリーエバポレーターを用いて浴温度３５°Ｃで溶媒を減圧留去することで、黄色の油状物質を得た。
【００７９】
得られた黄色の油状物質に、ヘキサン１００ｍＬを加えてよく振り混ぜ、デカンテーションを行った。この操作を５回繰り返し行い、不純物であるジメタクリレートを除去した。その後、ハイドロキノンモノメチルエーテル５０ｍｇを添加して、ロータリーエバポレーターを用いて浴温度３５°Ｃでヘキサンを減圧留去して、油状物質を得た。この油状物質にトルエンを加え、ロータリーエバポレーターを用いて浴温度４０°Ｃでトルエンを減圧留去し、この油状物質から水を共沸除去した。その結果、淡黄色の油状物質が合計で約２０ｇ得られた。得られた油状物質の一部を採取して、重ジメチルスルホキシドを溶媒として1 Ｈ−ＮＭＲ測定を実施したところ、原料に由来する水酸基の根元のメチレンプロトン（δ＝３．４ｐｐｍ）のシグナルの消失と、リン酸基中の水酸基に由来すると思われるシグナル（δ＝１０．１ｐｐｍ）の出現から、目的とする下記化７で表される４−（メタ）アクリロキシ−８−ホスホノ−トリシクロ［５．２．１．０2,6］デカン（３ａ）および下記化８で表される４−ホスホノ−８−（メタ）アクリロキシ−トリシクロ［５．２．１．０2,6］デカン（３ｂ）を含有する異性体混合物が得られたものと判断した。以下、この異性体混合物を「ＴＣＤ−Ｐ」と称す。  
【００８０】
【化７】
2007091642.tif 000008
【００８１】
【化８】
2007091642.tif 000009
【００８２】
（比較例１）
特許文献１の実施例１に準拠して、トリシクロ［５．２．１．０2,6］デカンのジメタクリル酸エステルを合成した。すなわち、４，８−ビス（ヒドロキシメチル）−トリシクロ［５．２．１．０2,6］デカン９８．０ｇとメタクリル酸１２９ｇとシクロヘキサン２００ｍＬとを混合し、ｐ−トルエンスルホン酸７ｇおよびピクリン酸０．３ｇの存在下で２４時間加熱して形成水の蒸留を行った。次いで、反応生成物を２Ｎ−ＮａＯＨと水とで交互に洗浄し、アルミナで処理して脱色した。以上のようにして得た、トリシクロ［５．２．１．０2,6］デカンのジメタクリル酸エステルを含有するシクロヘキサン溶液に、ハイドロキノンモノメチルエーテル１０ｍｇを添加し、ロータリーエバポレーターを用いて浴温度３５°Ｃでシクロヘキサンを減圧留去することにより、４，８−ビス（ヒドロキシメチル）−トリシクロ［５．２．１．０2,6］デカンのジメタクリル酸エステル（油状物質）１２４ｇを得た。以下、このようにして得た４，８−ビス（ヒドロキシメチル）−トリシクロ［５．２．１．０2,6］デカンのジメタクリル酸エステルを「ＴＣＤ−ｄＭ」と称す。
【００８３】
〔実施例２〕
〈歯科用プライマーの調製〉
ＴＣＤ−Ｐをアセトンに溶かして、ＴＣＤ−Ｐの０．５重量％アセトン溶液を調製し、これを歯科用プライマーとして使用した。
【００８４】
〈接着試験供試サンプルの作製〉
流水下、回転研磨機にて＃８０、＃６００、＃１０００の順に被着体である陶材（ビタ社製、商品名「ビタ・セレイ  ブロック」）をシリコン・カーバイド紙（日本研紙社製）にて研磨して平滑面を得た後、５分間超音波洗浄を行った。次いで、洗浄後の陶材を２０秒間エアブローすることで乾燥させ、乾燥後の陶材表面に先に調製しておいた歯科用プライマーを一滴滴下し、２０秒間静置して乾燥することにより、歯科用プライマー塗布サンプルとした。次いで、アセトン浴中でピンセットにて歯科用プライマー塗布サンプルを把持振とうして洗浄した後、エアブローを行ってサンプル表面に付着したアセトンを蒸散させた。
【００８５】
乾燥後の歯科用プライマー塗布サンプルに直径５ｍｍの丸穴を有する厚さ約１５０μｍの粘着テープを貼り付け、接着面積を規制した。その粘着テープの丸穴内に歯科充填用コンポジットレジン（クラレメディカル社製、商品名「クリアフィルＡＰ−Ｘ」（登録商標））を塗布し、離型フィルム（クラレ社製、商品名「エバール」）で被覆した。次いで、その離型フィルムの上にスライドガラスを載置して押しつけ、歯科用可視光線照射器「ＪＥＴライト３０００」（Ｊ．Ｍｏｒｉｔａ  ＵＳＡ製）にて２０秒間光照射して硬化させた。次いで、その硬化面に対して、市販の歯科用レジンセメント（クラレメディカル社製、商品名「パナビア２１」）を用いて直径５ｍｍ、長さ１．５ｃｍのステンレス製円柱棒の一方の端面（円形断面）を接着し、３０分間静置して、試験片とした。次いで、試験片をサンプル容器内の蒸留水に浸漬した状態で、３７°Ｃに保持した恒温器内に２４時間放置して、接着試験供試サンプルを作製した。接着試験供試サンプルは全部で４個作製した。
【００８６】
〈接着試験〉
上記の４個の接着試験供試サンプルの引張接着強度を、万能試験機（島津製作所社製）にてクロスヘッドスピードを２ｍｍ／分に設定して測定し、平均値を引張接着強度とした。本実施例サンプルの引張接着強度は、８．９ＭＰａであった。
【００８７】
〔比較例２〕
ＴＣＤ−Ｐに代えて市販のリン酸モノマーである２−メタクリロイルオキシエチルリン酸（共栄社化学製「ライトエステルＰ−２Ｍ」）を用いたこと以外は実施例２と同様にして歯科用プライマーを調製し、この歯科用プライマーを用いて実施例２と同様にして接着試験供試サンプルを作製し、引張接着強度を測定した。本比較例サンプルの引張接着強度は、７．１ＭＰａであった。
【００８８】
〔比較例３〕
ＴＣＤ−Ｐに代えて比較例１で合成した４，８−ビス（ヒドロキシメチル）−トリシクロ［５．２．１．０2,6］デカンのジメタクリル酸エステル（ＴＣＤ−ｄＭ）を用いたこと以外は実施例２と同様にして歯科用プライマーを調製し、この歯科用プライマーを用いて実施例２と同様にして接着試験供試サンプルを作製し、引張接着強度を測定した。本比較例サンプルの引張接着強度は、４．９ＭＰａであった。
【００８９】
以上に示すように、本発明に係る新規なトリシクロデカン誘導体（ＴＣＤ−Ｐ）を含有する歯科用プライマーは、市販のリン酸モノマー（２−メタクリロイルオキシエチルリン酸）及び特許文献１に記載の歯科用材料（ＴＣＤ−ｄＭ）を含有する歯科用プライマーに比べて、陶材に対して優れた接着改質性を発現した。  
【００９０】
〔実施例３〕
〈一液型の歯科用接着剤の調製〉
ＴＣＤ−Ｐ１０重量部、２−ヒドロキシエチルメタクリレート３０重量部、ビスフェノールＡジグリシジルメタクリレート３０重量部、水１５重量部、エタノール１５重量部、２，４，６−トリメチルベンゾイルジフェニルホスフィンオキサイド３重量部、ｄｌ−カンファーキノン２重量部、ジメチルアミノ安息香酸２−ｎ−ブトキシエチル１重量部、トリエタノールアミン１．５重量部、ジブチルヒドロキシトルエン０．２重量部およびシリカ（日本アエロジル社製、商品名「アエロジルＲ９７２」）５重量部を混合して、一液型の歯科用接着剤を調製した。
【００９１】
〈接着試験供試サンプルの作製〉
ウシ下顎前歯の唇面を流水下にて＃８０シリコン・カーバイド紙（日本研紙社製）で研磨して象牙質の平坦面を得た後、流水下にて＃１０００のシリコン・カーバイド紙（日本研紙（株）製）でさらに研磨した。研磨終了後、表面の水をエアブローすることで乾燥した。乾燥後の平滑面に、直径３ｍｍの丸穴を有する厚さ約１５０μｍの粘着テープを貼着し、接着面積を規制した。先に調製しておいた一液型の歯科用接着剤を、上記の丸穴内に筆を用いて塗布し、２０秒間放置した後、表面をエアブローすることで、塗布した一液型の歯科用接着剤の流動性が無くなるまで乾燥した。次いで、歯科用可視光線照射器「ＪＥＴライト３０００」（Ｊ．Ｍｏｒｉｔａ  ＵＳＡ製）にて１０秒間光照射することにより、塗布した一液型の歯科用接着剤を硬化させた。
【００９２】
次いで、一液型の歯科用接着剤の硬化面に対して、歯科充填用コンポジットレジン（クラレメディカル社製、商品名「クリアフィルＡＰ−Ｘ」（登録商標））を塗布し、離型フィルム（クラレ社製、商品名「エバール」）で被覆した後、その離型フィルムの上にスライドガラスを載置して押しつけ、歯科用可視光線照射器「ＪＥＴライト３０００」（Ｊ．Ｍｏｒｉｔａ  ＵＳＡ製）にて２０秒間光照射して歯科充填用コンポジットレジンを硬化させた。さらに、この歯科充填用コンポジットレジンの硬化面に対して、市販の歯科用レジンセメント（クラレメディカル社製、商品名「パナビア２１」）を用いて直径５ｍｍ、長さ１．５ｃｍのステンレス製円柱棒の一方の端面（円形断面）を接着し、３０分間静置して、試験片とした。次いで、この試験片をサンプル容器内の蒸留水に浸漬した状態で、３７°Ｃに保持した恒温器内に２４時間放置して、接着試験供試サンプルを作製した。接着試験供試サンプルは、全部で４個作製した。
【００９３】
〈接着試験〉
上記の４個の接着試験供試サンプルの引張接着強度を、万能試験機（島津製作所社製）にてクロスヘッドスピードを２ｍｍ／分に設定して測定し、平均値を引張接着強度とした。本実施例サンプルの引張接着強度は、１３．４ＭＰａであった。
【００９４】
〔比較例４〕
ＴＣＤ−Ｐに代えて市販のリン酸モノマーである２−メタクリロイルオキシエチルリン酸（共栄社化学製「ライトエステルＰ−２Ｍ」）を用いたこと以外は実施例３と同様にして一液型の歯科用接着剤を調製し、この一液型の歯科用接着剤を使用して実施例３と同様にして接着試験供試サンプルを作製し、引張接着強度を測定した。本比較例サンプルの引張接着強度は、３．４ＭＰａだった。
【００９５】
〔比較例５〕
ＴＣＤ−Ｐに代えて比較例１で合成したＴＣＤ−ｄＭを用いたこと以外は実施例３と同様にして一液型の歯科用接着剤を調製し、この一液型の歯科用接着剤を使用して実施例３と同様にして接着試験供試サンプルを作製し、引張接着強度を測定した。本比較例サンプルの引張接着強度は、１．８ＭＰａだった。
【００９６】
以上に示すように、本発明に係る新規なトリシクロデカン誘導体（ＴＣＤ−Ｐ）を含有する歯科用接着剤は、市販のリン酸モノマー（２−メタクリロイルオキシエチルリン酸）や特許文献１に記載の歯科用材料（ＴＣＤ−ｄＭ）を含有する歯科用接着剤に比べて、象牙質に対して優れた接着性を発現した。
【産業上の利用可能性】
【００９７】
本発明に係るトリシクロデカン誘導体又はその異性体混合物は、歯科用プライマー、歯科用接着剤等の歯科用重合性組成物に配合する接着性重合性単量体又はその異性体混合物として有用である。